FR 3020298 A1 20151030 FR 1553827 A 20150428 FEUTRE DE POLISSAGE MECANO-CHIMIQUE AVEC FENETRE DE DETECTION DE POINT LIMITE TRANSPARENTE La présente invention concerne un feutre de polissage mécano- chimique avec une fenêtre de détection de point limite. La présente invention concerne également un procédé de polissage mécano-chimique d'un substrat utilisant un feutre de polissage mécano-chimique avec une fenêtre de détection de point limite. Dans la fabrication de circuits intégrés et d'autres dispositifs 10 électroniques, de multiples couches de matériaux conducteurs, semiconducteurs et diélectriques sont déposées sur ou retirées d'une surface d'une galette (connu sous la dénomination de « wafer » en anglais) semiconductrice. De minces couches de matériaux conducteurs, semiconducteurs, et diélectriques peuvent être déposées par de nombreuses 15 techniques de dépôt. Des techniques de dépôt classiques dans un traitement moderne comprennent le dépôt physique en phase vapeur (PVD), également connu comme pulvérisation cathodique, le dépôt chimique en phase vapeur (CVD), le dépôt chimique en phase vapeur assisté par plasma (PECVD), et le plaquage électrochimique (ECP). 20 Lorsque des couches de matériaux sont successivement déposées et retirées, la surface supérieure de la galette devient non- plane. Comme le traitement subséquent du semi-conducteur (par exemple la métallisation) exige que la galette présente une surface plane, la galette doit être planarisée. La planarisation est utile pour éliminer une 25 topographie de surface et des défauts de surface non souhaités, tels que des surfaces rugueuses, des matériaux agglomérés, une détérioration de réseau cristallin, des égratignures et des couches ou des matériaux pollués. La planarisation mécano-chimique, ou polissage mécano- 30 chimique (CMP), est une technique classique utilisée pour planariser des substrats, tels que des galettes semi-conductrices. Dans un CMP classique, une galette est fixée sur un assemblage de support et est positionnée en contact avec un feutre de polissage dans un appareil CMP. L'assemblage de support fournit à la galette une pression pouvant être contrôlée, la 35 comprimant contre le feutre de polissage. Le feutre est déplacé (par exemple mis en rotation) par rapport à la galette par une force de commande externe. Un milieu de polissage (par exemple une suspension) est simultanément fourni entre la galette et le feutre de polissage. La surface de galette est ainsi polie et rendue plane par l'action chimique et mécanique de la surface du feutre et du milieu de polissage. Un défi présenté par le polissage mécano-chimique est la détermination du moment où le substrat a été poli dans la mesure souhaitée. Des procédés in situ pour déterminer les points limites du polissage ont été développés. Les techniques optiques de détermination de point limite in situ peuvent être classées en deux catégories de base : (1) le contrôle du signal optique réfléchi à une seule longueur d'onde ou (2) le contrôle du signal optique réfléchi à partir de longueurs d'onde multiples. Les longueurs d'onde typiques utilisées pour la détermination optique du point limite comprennent celles du spectre visible (par exemple de 400 à 700 nm), du spectre des ultraviolets (315 à 400 nm), et du spectre des infrarouges (par exemple de 700 à 1 000 nm). Dans le brevet U.S. 5 433 651, Lustig et al. ont décrit un procédé de détection de point limite en polymère utilisant une seule longueur d'onde, dans lequel de la lumière provenant d'une source laser est transmise sur une surface de galette et le signal réfléchi est surveillé. Lorsque la composition sur la surface de galette change d'un métal à l'autre, le coefficient de réflexion varie. Cette variation du coefficient de réflexion est ensuite utilisée pour détecter le point limite de polissage. Dans le brevet U.S. 6 106 662, Bibby et al. ont décrit l'utilisation d'un spectromètre pour obtenir un spectre d'intensité de lumière réfléchie dans l'intervalle de la lumière visible du spectre optique. Dans des applications de CMP de métaux, Bibby et al. citent l'utilisation du spectre entier pour détecter le point limite de polissage. On a développé des feutres de polissage mécano-chimique présentant des fenêtres pour adapter ces techniques optiques de détermination de point limite. Roberts décrit par exemple dans le brevet U.S. 5 605 760 un feutre de polissage dans lequel au moins une partie du feutre est transparente à la lumière laser sur un intervalle de longueurs d'onde. Roberts enseigne dans certains des modes de réalisation décrits un feutre de polissage qui comprend une pièce de fenêtre transparente dans un feutre sinon opaque. La pièce de fenêtre peut être une barre ou un bouchon de polymère transparent dans un feutre de polissage moulé. 30202 9 8 3 La barre ou le bouchon peut être inséré à l'état moulé dans le feutre de polissage (c'est-à-dire une "fenêtre intégrale"), ou il peut être installé dans une découpe dans le feutre de polissage après l'opération de moulage (c'est-à-dire une "fenêtre à bouchon-en-place"). 5 Des matériaux de polyuréthane à base d'isocyanate aliphatique, tels que ceux décrits dans le brevet U.S. 6 984 163, ont fourni une transmission améliorée de la lumière sur un large spectre de lumière. La durabilité nécessaire exigée pour des applications de polissage exigeantes fait malheureusement défaut à ces fenêtres en polyuréthane aliphatique, 10 inter alla. Les fenêtres de détection de point limite à base de polymère classiques présentent souvent une dégradation indésirable lors d'une exposition à de la lumière ayant une longueur de 330 à 425 nm. Il y a cependant de plus en plus de pression pour utiliser de la lumière avec des 15 longueurs d'onde plus courtes à des fins de détection de point limite dans des applications de polissage de semi-conducteurs pour faciliter des couches de matériaux plus minces et des tailles de dispositifs plus petites. De plus, les dispositifs de semi-conducteurs deviennent de plus en plus complexes avec des aspects plus fins et plus de couches de 20 métallisation. Cette tendance exige une performance améliorée pour les consommables de polissage afin de maintenir une planarité et de limiter les défauts de polissage. Ces derniers peuvent créer des ruptures ou des courts-circuits électriques des lignes conductrices qui rendraient le dispositif de semi-conducteur non fonctionnel. On sait en général qu'une 25 approche pour réduire les défauts de polissage, tels que les micro-égratignures ou marques d'usinage, consiste à utiliser un matériau de couche de polissage plus souple. Il existe par conséquent une tendance allant vers l'utilisation de matériaux de couches de polissage plus souples pour faciliter une performance de défectivité améliorée. Néanmoins, les 30 formulations de fenêtres classiques ne s'adaptent pas bien à de tels matériaux de couches de polissage plus souples, ayant tendance à augmenter la défectivité du polissage. Il existe par conséquent un besoin continu de formulations améliorées de fenêtres de détection de point limite en polymères pour une 35 utilisation dans des feutres de polissage mécano-chimiques. Il existe en particulier un besoin continu de formulations de fenêtres de détection de point limite en polymères présentant une dureté 5_ 65 Shore D, couplée avec un allongement à la rupture La présente invention fournit un feutre de polissage mécano- chimique, comprenant : une couche de polissage présentant une surface de polissage ; et, une fenêtre de détection de point limite ; dans lequel la fenêtre de détection de point limite comprend un produit de réaction d'ingrédients, comprenant : (i) un prépolymère d'uréthane à terminaisons isocyanate ayant de 5,5 à 9,5 % en poids de groupes NCO qui n'ont pas réagi, dans lequel le prépolymère d'uréthane à terminaisons isocyanate est un produit de réaction d'ingrédients comprenant : (a) un isocyanate polyfonctionnel aliphatique ; et, (b) un polyol prépolymère ; ; et, (ii) un système de durcisseur, comprenant : de 0 à 99 % en poids d'un durcisseur difonctionnel ; et, de 1 à 100 % en poids d'un durcisseur de polyol initié par une amine ayant au moins un atome d'azote par molécule et une moyenne d'au moins trois groupes hydroxyle par molécule; dans lequel la surface de polissage est adaptée pour polir un substrat choisi dans le groupe constitué d'au moins un parmi un substrat magnétique, un substrat optique, et un substrat semi-conducteur. La présente invention fournit un feutre de polissage mécano-chimique, comprenant : une couche de polissage présentant une surface de polissage ; et, une fenêtre de détection de point limite ; dans lequel la fenêtre de détection de point limite comprend un produit de réaction 5 d'ingrédients, comprenant : (i) un prépolymère d'uréthane à terminaisons isocyanate ayant de 5,5 à 9,5 % en poids de groupes NCO qui n'ont pas réagi, dans lequel le prépolymère d'uréthane à terminaisons isocyanate est un produit de réaction d'ingrédients comprenant : (a) un isocyanate polyfonctionnel aliphatique ; et, (b) un polyol prépolymère ; ; et, (ii) un 10 système de durcisseur, comprenant : de 0 à 99 % en poids d'un durcisseur difonctionnel ; et, de 1 à 100 % en poids d'un durcisseur de polyol initié par une amine ayant au moins un atome d'azote par molécule et une moyenne d'au moins trois groupes hydroxyle par molécule ; dans lequel le système de durcisseur présente plusieurs groupes hydrogène 15 réactif et le prépolymère d'uréthane à terminaisons isocyanate présente plusieurs groupes NCO qui n'ont pas réagi ; et, dans lequel un rapport stoechiométrique des groupes hydrogène réactif aux groupes NCO qui n'ont pas réagi est de 0,7 à 1,2. La présente invention fournit un feutre de polissage mécano- 20 chimique, comprenant : une couche de polissage présentant une surface de polissage ; et, une fenêtre de détection de point limite ; dans lequel la fenêtre de détection de point limite comprend un produit de réaction d'ingrédients, comprenant : (i) un prépolymère d'uréthane à terminaisons isocyanate ayant de 5,5 à 9,5 °h en poids de groupes NCO qui n'ont pas 25 réagi, dans lequel le prépolymère d'uréthane à terminaisons isocyanate est un produit de réaction d'ingrédients comprenant : (a) un isocyanate polyfonctionnel aliphatique ; et, (b) un polyol prépolymère ; ; et, (ii) un système de durcisseur, comprenant : de 0 à 99 °h en poids d'un durcisseur difonctionnel ; et, de 1 à 100 % en poids d'un durcisseur de 30 polyol initié par une amine ayant au moins un atome d'azote par molécule et une moyenne d'au moins trois groupes hydroxyle par molécule ; dans lequel la fenêtre de détection de point limite présente une densité ? 1 g/cm3 ; une porosité inférieure à 0,1 °h en volume ; une dureté Shore D de 35 à 65 ; un allongement à la rupture La présente invention fournit un feutre de polissage mécano-chimique, comprenant : une couche de polissage présentant une surface de polissage ; et, une fenêtre de détection de point limite ; dans lequel la fenêtre de détection de point limite comprend un produit de réaction 5 d'ingrédients, comprenant : (i) un prépolymère d'uréthane à terminaisons isocyanate ayant de 5,5 à 9,5 % en poids de groupes NCO qui n'ont pas réagi, dans lequel le prépolymère d'uréthane à terminaisons isocyanate est un produit de réaction d'ingrédients comprenant : (a) un isocyanate polyfonctionnel aliphatique ; et, (b) un polyol prépolymère ; ; et, (ii) un 10 système de durcisseur, comprenant : de 0 à 99 % en poids d'un durcisseur difonctionnel ; et, de 1 à 100 % en poids d'un durcisseur de polyol initié par une amine ayant au moins un atome d'azote par molécule et une moyenne d'au moins trois groupes hydroxyle par molécule ; dans lequel la fenêtre de détection de point limite présente une densité 15 .?.. 1 g/cm3 ; une porosité inférieure à 0,1 % en volume ; une dureté Shore D de 35 à 65 ; un allongement à la rupture La présente invention fournit un procédé de polissage d'un substrat, comprenant : la fourniture d'un appareil de polissage mécano- chimique présentant un disque, une source de lumière et un photocapteur ; la fourniture d'au moins un substrat ; la fourniture d'un feutre de polissage mécano-chimique selon la présente invention ; l'installation sur le disque du feutre de polissage mécano-chimique ; éventuellement, la fourniture d'un milieu de polissage à une interface entre la surface de polissage et le substrat ; la création d'un contact dynamique entre la surface de polissage et le substrat, dans lequel au moins une certaine quantité de matière est retirée du substrat ; et, la détermination d'un point limite de polissage par transmission de lumière à partir de la source de lumière à travers la fenêtre de détection de point limite et l'analyse de la lumière réfléchie à partir de la surface du substrat en retour à travers la fenêtre de détection de point limite de manière incidente sur le photocapteur. La présente invention fournit un procédé de polissage d'un substrat, comprenant : la fourniture d'un appareil de polissage mécano-chimique présentant un disque , une source de lumière et un photocapteur ; la fourniture d'au moins un substrat ; la fourniture d'un feutre de polissage mécano-chimique selon la présente invention ; l'installation sur le disque du feutre de polissage mécano-chimique ; éventuellement, la fourniture d'un milieu de polissage à une interface entre la surface de polissage et le substrat ; la création d'un contact dynamique entre la surface de polissage et le substrat, dans lequel au moins une certaine quantité de matière est retirée du substrat ; et, la détermination d'un point limite de polissage par transmission de lumière à partir de la source de lumière à travers la fenêtre de détection de point limite et l'analyse de la lumière réfléchie à partir de la surface du substrat en retour à travers la fenêtre de détection de point limite de manière incidente sur le photocapteur ; dans lequel le au moins un substrat est choisi dans le groupe constitué d'au moins un parmi un substrat magnétique, un substrat optique et un substrat semi-conducteur. BREVE DESCRIPTION DES DESSINS Figure 1 est un tracé de la transmission à double passage, DPT, 5 en fonction de la longueur d'onde de lumière mesurée dans les conditions données dans les exemples pour une fenêtre de détection de point limite préparée selon l'exemple comparatif C2. Figure 2 est un tracé de la transmission à double passage, DPT, en fonction de la longueur d'onde de lumière mesurée dans les conditions 10 données dans les exemples pour une fenêtre de détection de point limite préparée selon l'exemple comparatif C4. Figure 3 est un tracé schématique de la transmission à double passage, DPT, en fonction de la longueur d'onde de lumière comme mesurée dans les conditions données dans les exemples pour une fenêtre 15 de détection de point limite préparée selon l'exemple 1. Figure 4 est un tracé schématique de la transmission à double passage, DPT, en fonction de la longueur d'onde de lumière comme mesurée dans les conditions données dans les exemples pour une fenêtre de détection de point limite préparée selon l'exemple 3. 20 Figure 5 est un tracé schématique de la transmission à double passage, DPT, en fonction de la longueur d'onde de lumière comme mesurée dans les conditions données dans les exemples pour une fenêtre de détection de point limite préparée selon l'exemple 5. Figure 6 est un tracé schématique de la transmission à double 25 passage, DPT, en fonction de la longueur d'onde de lumière comme mesurée dans les conditions données dans les exemples pour une fenêtre de détection de point limite préparée selon l'exemple 7. DESCRIPTION DETAILLEE 30 Une étape importante dans les opérations de polissage de substrat est la détermination d'un point limite au procédé. Un procédé in situ classique pour une détection de point limite implique la fourniture d'un feutre de polissage avec une fenêtre, laquelle est transparente pour choisir des longueurs d'onde de lumière. Un faisceau de lumière est 35 pendant le polissage dirigé à travers la fenêtre vers la surface de galette, où il est réfléchi et passe en retour à travers la fenêtre vers un détecteur (par exemple un spectrophotomètre). Sur la base du signal de retour, des propriétés de la surface de substrat (par exemple l'épaisseur de films sur son dessus) peuvent être déterminées pour la détection du point limite. Afin de faciliter de telles techniques de détection de point limite du procédé de polissage, le feutre de polissage mécano-chimique de la présente invention présente une fenêtre de détection de point limite comprenant le produit de réaction d'un jeu unique d'ingrédients, lequel produit de réaction présente une combinaison unique de dureté ( c'est-à-dire dureté Shore D de 35 à 65) et d'un faible allongement à la rupture 10 (c'est-à-dire allongement à la rupture Le terme "DPT800" comme utilisé ici et dans les revendications annexées est la DPT présentée par une fenêtre de détection de point limite pour de la lumière ayant une longueur d'onde de 800 nm. Le terme "delta de transmission à double passage entre 800 nm et 400 nm" ou "ADPT800_400" comme utilisé ici et dans les revendications annexées est la différence de la transmission à double passage présentée par une fenêtre de détection de point limite pour de la lumière ayant une longueur d'onde de 800 nm et pour de la lumière ayant une longueur d'onde de 400 nm déterminé en utilisant l'équation suivante : ADPT80o-400 = DPT800 - DPT400 Le feutre de polissage mécano-chimique de la présente invention, comprend : une couche de polissage présentant une surface de polissage ; et, une fenêtre de détection de point limite ; dans lequel la fenêtre de détection de point limite comprend un produit de réaction d'ingrédients, comprenant : (i) un prépolymère d'uréthane à terminaisons 35 isocyanate ayant de 5,5 à 9,5 % en poids (de préférence de 5,75 à 9,0 % en poids) de groupes NCO qui n'ont pas réagi, dans lequel le prépolymère 30202 9 8 12 d'uréthane à terminaisons isocyanate est un produit de réaction d'ingrédients comprenant : (a) un isocyanate polyfonctionnel aliphatique ; et, (b) un polyol prépolymère; et, (ii) un système de durcisseur, comprenant : de 0 à 99 % en poids (de préférence de 0 à 75 % en poids ; 5 encore mieux de 0 à 70 °h en poids) d'un durcisseur difonctionnel ; et, de 1 à 100 °h en poids (de préférence de 25 à 100 °h en poids ; encore mieux de 30 à 100 'Vo en poids) d'un durcisseur de polyol initié par une amine ayant au moins un atome d'azote (de préférence de un à quatre atomes d'azote ; encore mieux de deux à quatre atomes d'azote, bien 10 mieux encore deux atomes d'azote) par molécule et une moyenne d'au moins trois (de préférence de trois à six ; encore mieux de trois à cinq ; bien mieux encore quatre) groupes hydroxyle par molécule. La couche de polissage du feutre de polissage mécano-chimique de la présente invention présente une surface de polissage 15 adaptée pour polir un substrat. La surface de polissage est de préférence adaptée pour polir un substrat choisi parmi au moins un parmi un substrat magnétique, un substrat optique et un substrat semi-conducteur. La surface de polissage est encore mieux adaptée pour polir un substrat semi-conducteur. 20 La couche de polissage du feutre de polissage mécano- chimique de la présente invention est de préférence constituée d'un matériau polymère comprenant un polymère choisi parmi des polycarbonates, des polysulfones, des nylons, des polyéthers, des polyesters, des polystyrènes, des polymères acryliques, des poly(méthacrylates de 25 méthyle), des poly(chlorures de vinyle), des poly(fluorures de vinyle), des polyéthylènes, des polypropylènes, des polybutadiènes, des polyéthylène imines, des polyuréthanes, des polyéther sulfones, des polyamides, des polyéther imides, des polycétones, des époxy, des silicones, EPDM, et des combinaisons de ceux-ci. La couche de polissage comprend de préférence 30 un polyuréthane. L'homme de l'art saura choisir une couche de polissage ayant une épaisseur utilisable dans un feutre de polissage mécano-chimique pour une opération de polissage donnée. La couche de polissage présente de préférence une épaisseur moyenne de 20 à 150 millièmes de pouce (encore mieux de 30 à 125 millièmes de pouce ; bien mieux encore de 40 à 120 millièmes de pouce). La surface de polissage présente de préférence une macrotexture choisie parmi au moins une parmi des perforations et des rainures. Les perforations peuvent s'étendre à partir de la surface de polissage partiellement ou sur la totalité à travers l'épaisseur de la couche de 5 polissage. Les rainures sont de préférence disposées sur la surface de polissage de sorte que lors d'une rotation du feutre de polissage mécano-chimique pendant le polissage, au moins une rainure balaye la surface du substrat qui est polie. La surface de polissage présente de préférence une macro-texture comprenant au moins une rainure choisie dans le groupe 10 constitué de rainures courbées, de rainures linéaires et de combinaisons de celles-ci. La couche de polissage du feutre de polissage mécano-chimique de la présente invention présente de préférence une surface de polissage adaptée pour polir le substrat, dans laquelle la surface de 15 polissage présente une macro-texture comprenant un motif de rainures formé dans celle-ci. Le motif de rainures comprend de préférence plusieurs rainures. Le motif de rainures est encore mieux choisi parmi une conception de rainures. La conception de rainures est de préférence choisie dans le groupe constitué de rainures concentriques (qui peuvent 20 être circulaires ou hélicoïdales), de rainures courbées, de rainures hachurées (par exemple disposées comme une grille X-Y à travers la surface du feutre), d'autres conceptions régulières (par exemple hexagones, triangles), des motifs de type bande de roulement de pneu, des conceptions irrégulières (par exemple motifs de fractales), et des 25 combinaisons de ceux-ci. La conception de rainures est encore mieux choisie dans le groupe constitué de rainures arbitraires, de rainures concentriques, de rainures hélicoïdales, de rainures hachurées, de rainures de grille X-Y, de rainures hexagonales, de rainures triangulaires, de rainures fractales et de combinaisons de celles-ci. La surface de polissage 30 présente encore mieux un motif de rainures hélicoïdales formé dans celle- ci. Le profil de rainures est de préférence choisi parmi un profil rectangulaire avec des parois latérales droites ou la section transversale de rainures peut être de forme "V", de forme "U", en dents de scie, et des combinaisons de celles-ci. 35 Le prépolymère d'uréthane à terminaisons isocyanate utilisé dans la formation de la fenêtre de détection de point limite du feutre de polissage mécano-chimique de la présente invention est un prépolymère d'uréthane à terminaisons isocyanate ayant de 5,5 à 9,5 °h en poids (de préférence de 5,75 à 9,0 % en poids) de groupes NCO qui n'ont pas réagi, dans lequel le prépolymère d'uréthane à terminaisons isocyanate est un produit de réaction d'ingrédients, comprenant : un isocyanate polyfonc- tionnel aliphatique et un polyol prépolymère. Le prépolymère d'uréthane à terminaisons isocyanate utilisé dans la formation de la fenêtre de détection de point limite du feutre de polissage mécano-chimique de la présente invention contient de préférence une moyenne de deux groupes isocyanate réactifs (c'est-à-dire NCO) par polécule. Le prépolymère d'uréthane à terminaisons isocyanate utilisé dans la formation de la fenêtre de détection de point limite du feutre de polissage mécano-chimique de la présente invention est de préférence un prépolymère d'uréthane à terminaisons isocyanate à faible teneur en isocyanate libre présentant une teneur en monomère de diisocyanate libre inférieure à 0,1 °h en poids. L'isocyanate polyfonctionnel aliphatique utilisé dans la préparation du prépolymère d'uréthane à terminaisons isocyanate utilisé 20 dans la formation de la fenêtre de détection de point limite du feutre de polissage mécano-chimique de la présente invention est de préférence un diisocyanate aliphatique. L'isocyanate polyfonctionnel aliphatique est encore mieux choisi dans le groupe constitué du diisocyanate d'isophorone (IPDI) ; du 1,6-diisocyanate d'hexaméthylène (HDI) ; du 4,4-méthylène- 25 bis(cyclohexylisocyanate) (1-112MDI) ; du diisocyanate de 1,4-cyclohexane ; du diisocyanate de 1,3-cyclohexane ; du diisocyanate de 1,2-cyclohexane ; du diisocyanate de 2,2,4-triméthylhexaméthylène ; du diisocyanate de 2,4,4-triméthylhexarnéthylène ; du 1,4-bis(isocyanatométhyl)cyclohexane ; du 1,3-bis(isocyanatométhyl)cyclohexane ; et, de mélanges de ceux-ci. 30 L'isocyanate polyfonctionnel aliphatique utilisé est bien mieux encore le 4,4-méthylènebis(cyclohexylisocyanate) (H12MDI). Le polyol prépolymère utilisé dans la préparation du prépolymère d'uréthane à terminaisons isocyanate est de préférence choisi dans le groupe constitué de diols, de polyols, de polyols diols, de 35 copolymères de ceux-ci, et de mélanges de ceux-ci. Le polyol prépolymère est encore mieux choisi dans le groupe constitué par des polyéthers 30202 9 8 15 polyols (par exemple poly(oxytétraméthylène)glycol, poly(oxypropylène)- glycol, poly(oxyéthylène)glycol) ; des polycarbonates polyols ; des polyesters polyols ; des polycaprolactones polyols ; des mélanges de ceux-ci ; et, des mélanges de ceux-ci avec un ou plusieurs polyols de faible 5 masse moléculaire choisis dans le groupe constitué par l'éthylèneglycol ; le 1,2-propylèneglycol ; le 1,3-propylèneglycol ; le 1,2-butanediol ; le 1,3- butanediol ; le 2-méthy1-1,3-propanediol ; le 1,4-butanediol ; le néopentylglycol ; le 1,5-pentanediol ; le 3-méthy1-1,5-pentanediol ; le 1,6- hexanediol ; le diéthylèneglycol ; le dipropylèneglycol ; et, le 10 tripropylèneglycol. Le polyol prépolymère est bien mieux encore choisi dans le groupe constitué d'au moins un parmi le polytétraméthylèneétherglycol (PTMEG) ; les polypropylèneétherglycols (PPG), et les polyéthylèneétherglycols (PEG) ; éventuellement, mélangés avec au moins un polyol de faible masse moléculaire choisi dans le groupe constitué par 15 l'éthylèneglycol ; le 1,2-propylèneglycol ; le 1,3-propylèneglycol ; le 1,2- butanediol ; le 1,3-butanediol ; le 2-méthy1-1,3-propanediol ; le 1,4- butanediol ; le néopentylglycol ; le 1,5-pentanediol ; le 3-méthy1-1,5- pentanediol ; le 1,6-hexanediol ; le diéthylèneglycol ; le dipropylèneglycol; et, le tripropylèneglycol. Le polyol prépolymère comprend encore mieux PPG mélangé avec au moins un parmi l'éthylèneglycol ; le 1,2- propylèneglycol ; le 1,3-propylèneglycol ; le 1,2-butanediol ; le 1,3- butanediol ; le 2-méthy1-1,3-propanediol ; le 1,4-butanediol ; le néopentylglycol ; le 1,5-pentanediol ; le 3-méthy1-1,5-pentanediol ; le 1,6- hexanediol ; le diéthylèneglycol ; le dipropylèneglycol ; et, le tri propylèneg lycol. Le système de durcisseur utilisé dans la formation de la fenêtre de détection de point limite du feutre de polissage mécano-chimique de la présente invention contient de préférence : de 0 à 99 % en poids (de préférence de 0 à 75 °h en poids ; encore mieux de 0 à 70 % en poids) d'un durcisseur difonctionnel ; et, de 1 à 100 % en poids (de préférence de 25 à 100 % en poids ; encore mieux de 30 à 100 % en poids) d'un durcisseur de polyol initié par une amine ayant au moins un atome d'azote (de préférence de un à quatre atomes d'azote ; encore mieux de deux à quatre atomes d'azote ; bien mieux encore deux atomes 35 d'azote) par molécule et une moyenne d'au moins trois (de préférence de trois à six ; encore mieux de trois à cinq ; bien mieux encore quatre) groupes hydroxyle par molécule. Le système de durcisseur utilisé dans la formation de la fenêtre de détection de point limite du feutre de polissage mécano-chimique de la présente invention contient de préférence Le durcisseur de polyol initié par une amine utilisé dans la formation de la fenêtre de détection de point limite du feutre de polissage mécano-chimique de la présente invention contient au moins un atome d'azote (de préférence de un à quatre atomes d'azote ; encore mieux de 5 deux à quatre atomes d'azote ; bien mieux encore deux atomes d'azote) par molécule et une moyenne d'au moins trois (de préférence de trois à six ; encore mieux de trois à cinq ; bien mieux encore quatre) groupes hydroxyle par molécule. Le durcisseur de polyol initié par une amine utilisé dans la formation de la fenêtre de détection de point limite du feutre de 10 polissage mécano-chimique de la présente invention présente de préférence une masse moléculaire moyenne en nombre, MN, La fenêtre de détection de point limite du feutre de polissage mécano-chimique de la présente invention est de préférence choisie parmi une fenêtre à bouchon en place et une fenêtre intégrale. La fenêtre de détection de point limite est encore mieux une fenêtre intégrale incorporée dans la couche de polissage. Le feutre de polissage mécano-chimique de la présente invention comprend éventuellement de plus au moins une couche supplémentaire assemblée avec la couche de polissage. La couche de polissage est de préférence assemblée avec la au moins une couche supplémentaire en utilisant un adhésif. L'adhésif peut être choisi parmi des adhésifs sensibles à la pression, des adhésifs therrnofusibles, des adhésifs de contact et des combinaisons de ceux-ci. L'adhésif est de préférence un adhésif thermofusible ou un adhésif sensible à la pression. L'adhésif est encore mieux un adhésif thermofusible. Le feutre de polissage mécano-chimique de la présente invention est de préférence adapté pour être assemblé avec un disque d'une machine de polissage. Le feutre de polissage mécano-chimique est de préférence adapté pour être assemblé avec le disque de la machine de polissage. Le feutre de polissage mécano-chimique peut de préférence être fixé au disque en utilisant au moins un parmi un adhésif sensible à la pression et le vide. Le feutre de polissage mécano-chimique de la présente invention comprend de préférence de plus un adhésif de disque sensible à 30202 9 8 21 la pression pour faciliter la fixation au disque. L'homme de l'art saura comment choisir un adhésif sensible à la pression approprié pour une utilisation comme l'adhésif de disque sensible à la pression. Le feutre de polissage mécano-chimique de la présente invention comprendra 5 également de préférence un protecteur détachable appliqué sur l'adhésif de disque sensible à la pression. Le procédé de fabrication d'un feutre de polissage mécano-chimique de la présente invention, comprend : la fourniture d'une couche de polissage présentant une surface de polissage ; la fourniture d'un pré- 10 polymère d'uréthane à terminaisons isocyanate ayant de 5,5 à 9,5 % en poids (de préférence de 5,75 à 9,0 °A) en poids) de groupes NCO qui n'ont pas réagi, dans lequel le prépolymère d'uréthane à terminaisons isocyanate est un produit de réaction d'ingrédients comprenant : (a) un isocyanate aliphatique polyfonctionnel ; et, (b) un polyol prépolymère ; la 15 fourniture d'un système de durcisseur, comprenant : de 0 à 99 Vo en poids (de préférence de 0 à 75 °./0 en poids ; encore mieux de 0 à 70 °A) en poids) d'un durcisseur difonctionnel ; et, de 1 à 100 % en poids (de préférence de 25 à 100 °h en poids ; encore mieux de 30 à 100 °A) en poids) d'un durcisseur de polyol initié par une amine ayant au moins un 20 atome d'azote (de préférence de un à quatre atomes ; encore mieux de deux à quatre atomes d'azote ; bien mieux encore deux atomes d'azote) par molécule et une moyenne d'au moins trois (de préférence de trois à six ; encore mieux de trois à cinq ; bien mieux encore quatre) groupes hydroxyle par molécule ; la combinaison du pré-polymère d'uréthane à 25 terminaisons isocyanate et du système de durcisseur pour former une combinaison ; le laisser réagir de la combinaison pour former un produit ; la formation d'une fenêtre de détection de point limite à partir du produit ; l'assemblage de la fenêtre de détection de point limite avec la couche de polissage pour fournir un feutre de polissage mécano-chimique. La fenêtre 30 de détection de point limite est de préférence assemblée avec la couche de polissage comme une fenêtre intégrale incorporée dans la couche de polissage en utilisant des techniques connues ou comme une fenêtre à bouchon-en-place incorporée dans le feutre de polissage mécano-chimique en utilisant des techniques connues. La fenêtre de détection de 35 point limite est encore mieux incorporée dans la couche de polissage comme une fenêtre intégrale. Le procédé de la présente invention pour le polissage mécano-chimique d'un substrat comprend : la fourniture d'un appareil de polissage mécano-chimique présentant un disque, une source de lumière et un photocapteur (de préférence un spectrographe multicapteur) ; la fourniture d'au moins un substrat à polir (où le substrat est de préférence choisi dans le groupe constitué d'au moins un parmi un substrat magnétique, un substrat optique et un substrat semi-conducteur ; où le substrat est encore mieux un substrat semi-conducteur ; où le substrat est bien mieux encore une galette semi-conductrice) ; la fourniture d'un feutre de polissage mécano-chimique de la présente invention ; l'installation sur le disque du feutre de polissage mécano-chimique ; éventuellement, la fourniture d'un milieu de polissage à une interface entre une surface de polissage du feutre de polissage mécano-chimique et le substrat (où le milieu de polissage est de préférence choisi dans le groupe constitué d'une suspension de polissage et d'une formulation liquide réactive ne contenant pas d'abrasif) ; la création d'un contact dynamique entre la surface de polissage et le substrat, dans lequel au moins une certaine quantité de matière est retirée du substrat ; et, la détermination d'un point limite de polissage par transmission de lumière à partir de la source de lumière à travers la fenêtre de détection de point limite et l'analyse de la lumière réfléchie à partir de la surface du substrat en retour à travers la fenêtre de détection de point limite de manière incidente sur le photocapteur. Le point limite de polissage est de préférence déterminé sur la base d'une analyse d'une longueur d'onde de lumière réfléchie par la surface du substrat et transmise à travers la fenêtre de détection de point limite, où la lumière présente une longueur d'onde > 370 nm à 800 nm. Le point limite de polissage est encore mieux déterminé sur la base d'une analyse de longueurs d'onde multiples de lumière réfléchie à partir de la surface du substrat et transmise à travers la fenêtre de détection de point limite, où une des longueurs d'onde analysées présente une longueur d'onde > 370 nm à 800 nm. Certains modes de réalisation de la présente invention seront maintenant décrits de manière détaillée dans les Exemples suivants.35 Exemples comparatifs C1-C4 et exemples 1-7 On a préparé des fenêtres de détection de point limite selon les détails de formulation fournis dans le TABLEAU 2. On a mélangé le prépolymère de fenêtre avec les constituants du système de durcisseur en 5 utilisant un mélangeur vortex à 1 000 tr/min pendant 30 secondes. On a maintenu la totalité des matières premières à l'exception de MCDEA et MbOCA à une température de pré-mélange de 60°C. On a maintenu MCDEA et MbOCA, lorsqu'ils sont utilisés, à une température de pré-mélange de 120°C. 10 Le rapport stoechiométrique entre le prépolymère de fenêtre et le système de durcisseur utilisé pour les fenêtres de détection de point limite est fourni dans le TABLEAU 2 comme le rapport des groupes hydrogène réactif (c'est-à-dire la somme des groupes -OH et des groupes -NH2) dans le système de durcisseur par rapport aux groupes isocyanate 15 NCO qui n'ont pas réagi dans le prépolymère d'uréthane à terminaisons isocyanate. Dans chacun des exemples, le prépolymère d'uréthane à terminaisons isocyanate et le système de durcisseur ont été mélangés ensemble en utilisant un mélangeur vortex. Après le mélange, la 20 combinaison a été distribuée dans un moule de poche de dimensions 2 mm x 125 mm x 185 mm. Le moule de poche avec la combinaison distribuée a ensuite été durci dans un four pendant dix-huit (18) heures. La température du point de réglage pour le four était initialement fixée à 93°C pour les premières vingt (20) minutes ; à 104°C pour les quinze (15) 25 heures et quarante (40) minutes suivantes ; et a ensuite été abaissée à 21°C pendant les deux (2) heures finales. Le moule de poche et ses contenus ont été ensuite retirés du four et la fenêtre de détection de point limite produite a ensuite été retirée du moule de poche. Ex n° ...............,.. (°/0 N CO) Système de durcisseur (H actif/NCO) - stoechiométrique Prépolymère d'uréthane à terminaisons isocyanate Durcisseur de polyol initié par une amine P1 Durcisseur aromatique difonctionnel P2 (P1) (°/0 en poids) (P2) (% en poids) Cl Adiprene® LFG963A 5,83 Voranol® 800 -- MbOCA 100 1,00 C2 Adiprene® LF750D 8,86 Voranol® 800 --- MbOCA 100 1,00 C3 Adiprene® LW570 7,61 Voranol® 800 -- MCDEA 100 1,00 C4 Adiprene® LW570 7,61 Voranol® 800 - Durcisseur de diamine 100 1,00 Ethacure® 100 1 Adiprene® LW570 7,61 Voranol® 800 33,3 MCDEA 66,7 1,00 2 Adiprene® LW570 7,61 Voranol® 800 50,0 MCDEA 50,0 1,00 3 Adiprene® LW570 7,61 Voranol® 800 66,7 MCDEA 33,3 1,00 4 Adiprene® LW570 7,61 Voranol® 800 50,0 MCDEA 50,0 0,85 Adiprene® LW570 7,61 Voranol® 800 50,0 MCDEA 50,0 1,05 6 Adiprene® LW570 7,61 Voranol® 800 66,7 Durcisseur de diamine 33,3 1,00 Ethacure® 100 7 Adiprene® LW570 7,61 Voranol® 800 90,9 Durcisseur de diamine 9,1 1,00 Ethacure® 100 Le prépolymère d'uréthane à terminaisons isocyanate Adiprene® LFG963A est disponible chez Chemtura Corporation. Le prépolymère d'uréthane à terminaisons isocyanate Adiprene® LF750D est disponible chez Chemtura Corporation. Le prépolymère d'uréthane à terminaisons isocyanate Adiprene® LW570 est disponible chez Chemtura Corporation. Le durcisseur de diamine Ethacure® 100 est un mélange de 75-81 % en poids de 3,5-diéthyltoluène-2,4-diamine ; 18-20 % en poids de 3,5- diéthyltoluène-2,6-diamine ; 0,5-3 % en poids de m-phényldiamines dialkylées ; et, REVENDICATIONS1. Feutre de polissage mécano-chimique caractérisé en ce qu'il comprend : une couche de polissage présentant une surface de polissage ; et, une fenêtre de détection de point limite ; dans lequel la fenêtre de détection de point limite comprend un produit de réaction d'ingrédients, comprenant : (i) un prépolymère d'uréthane à terminaisons isocyanate ayant de 5,5 à 9,5 °h en poids de groupes NCO qui n'ont pas réagi, dans lequel le prépolymère d'uréthane à terminaisons isocyanate est un produit de réaction d'ingrédients comprenant : (a) un isocyanate polyfonctionnel aliphatique ; et, (b) un polyol prépolymère ; et, (ii) un système de durcisseur, comprenant : de 0 à 99 % en poids d'un durcisseur difonctionnel ; et, de 1 à 100 °h en poids d'un durcisseur de polyol initié par une amine ayant au moins un atome d'azote par molécule et une moyenne d'au moins trois groupes hydroxyle par molécule. 2. Feutre de polissage mécano-chimique selon la revendication 1, caractérisé en ce que la surface de polissage est adaptée pour polir un 25 substrat choisi dans le groupe constitué d'au moins un parmi un substrat magnétique, un substrat optique et un substrat semi-conducteur. 3. Feutre de polissage mécano-chimique selon la revendication 1, caractérisé en ce que le système de durcisseur présente plusieurs groupes hydrogène réactif et le prépolymère d'uréthane à terminaisons 30 isocyanate présente plusieurs groupes NCO qui n'ont pas réagi ; et, dans lequel un rapport stoechiométrique des groupes hydrogène réactif aux groupes NCO qui n'ont pas réagi est de 0,7 à 1,2. 4. Feutre de polissage mécano-chimique selon la revendication 1, caractérisé en ce que la fenêtre de détection de point limite présente 35 une densité > 1 g/cm3 ; une porosité inférieure à 0,1 °h en volume ; unedureté Shore D de 35 à 65 ; un allongement à la rupture 5. Feutre de polissage mécano-chimique selon la revendication 4, caractérisé en ce que la fenêtre de détection de point limite présente également une transmission à double passage à 800 nm, DPT800, de 40 à 100 °h, et dans lequel la fenêtre de détection de point limite présente également un delta de transmission à double passage entre 800 nm et 400 nm, ,8,DPT800_400, 6. Feutre de polissage mécano-chimique selon la revendication 10 2, caractérisé en ce que la surface de polissage présente un motif de rainures hélicoïdales formé dans celle-ci. 7. Procédé de fabrication d'un feutre de polissage mécano-chimique selon la revendication 1, caractérisé en ce qu'il comprend : la fourniture d'une couche de polissage présentant une surface 15 de polissage ; la fourniture d'un prépolymère d'uréthane à terminaisons isocyanate ayant de 5,5 à 9,5 % en poids de groupes NCO qui n'ont pas réagi, dans lequel le prépolymère d'uréthane à terminaisons isocyanate est un produit de réaction d'ingrédients comprenant : 20 (a) un isocyanate polyfonctionnel aliphatique ; et, (b)un polyol prépolymère ; et, la fourniture d'un système de durcisseur, comprenant : de 0 à 99 °h en poids d'un durcisseur difonctionnel ; et, de 1 à 100 °h en poids d'un durcisseur de polyol initié par 25 une amine ayant au moins un atome d'azote par molécule et une moyenne d'au moins trois groupes hydroxyle par molécule ; la combinaison du prépolymère d'uréthane à terminaisons isocyanate et du système de durcisseur pour former une combinaison ; 30 le laisser réagir de la combinaison pour former un produit ; la formation d'une fenêtre de détection de point limite à partir du produit ; l'assemblage de la fenêtre de détection de point limite avec la couche de polissage pour fournir un feutre de polissage mécano-chimique. 35 8. Procédé selon la revendication 7, caractérisé en ce que la fenêtre de détection de point limite est une fenêtre intégrale. 9. Procédé de polissage d'un substrat, caractérisé en ce qu'il comprend : la fourniture d'un appareil de polissage mécano-chimique présentant un disque, une source de lumière et un photocapteur ; la fourniture d'au moins un substrat ; la fourniture d'un feutre de polissage mécano-chimique selon la revendication 1 ; l'installation sur le disque du feutre de polissage mécano-chimique ; éventuellement, la fourniture d'un milieu de polissage à une interface entre la surface de polissage et le substrat ; la création d'un contact dynamique entre la surface de polissage et le substrat, dans lequel au moins une certaine quantité de matière est retirée du substrat ; et, la détermination d'un point limite de polissage par transmission de lumière à partir de la source de lumière à travers la fenêtre de détection de point limite et l'analyse de la lumière réfléchie à partir de la surface du substrat en retour à travers la fenêtre de détection de point limite de manière incidente sur le photocapteur. 10. Procédé selon la revendication 9, caractérisé en ce que le au moins un substrat est choisi dans le groupe constitué d'au moins un parmi un substrat magnétique, un substrat optique et un substrat semiconducteur.